(57)【要約】  本発明は、インクジェット印刷画像の染料昇華転写方法に用いる転写材料であって、その転写材料は、支持体と転写材料の前側に設ける染料受容層とを含み、その染料受容層が多孔質であり、転写材料が、転写材料の裏側、または支持体と多孔質な染料受容層との間のいずれかに配置されるバリア層を含む、転写材料に関する。【特許請求の範囲】
【請求項１】
インクジェット印刷画像の染料昇華転写方法に用いられる転写材料であって、前記転写材料が、支持体とその転写材料の表側に設けられる染料吸収層とを含み、
前記染料吸収層が多孔質であり、前記転写材料が、その転写材料の後側に、または前記支持体と前記多孔質の染料吸収層との間に配置されるバリア層を含むことを特徴とする、前記転写材料。
【請求項２】
前記支持体が、紙の支持体であることを特徴とする、請求項１に記載の転写材料。
【請求項３】
前記多孔質の染料吸収層が、１００ｍｌ／分を超えるベントセン（Ｂｅｎｄｔｓｅｎ）による空気透過率を有することを特徴とする、請求項１または２に記載の転写材料。
【請求項４】
前記多孔質の染料吸収層が、１０ｎｍ〜５μｍの平均細孔直径を有することを特徴とする、請求項１〜３のいずれか一項に記載の転写材料。
【請求項５】
前記バリア層が、前記紙の支持体において前記染料吸収層とは反対側に配置されることを特徴とする、請求項１〜４のいずれか一項に記載の転写材料。
【請求項６】
前記バリア層が、１００ｍｌ／分未満、特に５０または２０ｍｌ／分未満であるベントセン（Ｂｅｎｄｔｓｅｎ）による空気透過率を有することを特徴とする、請求項１〜５のいずれか一項に記載の転写材料。
【請求項７】
前記染料吸収層の表面が、アニオン性に帯電しているか、または中性であることを特徴とする、請求項１〜６のいずれか一項に記載の転写材料。
【請求項８】
前記染料吸収層の表面が、少なくとも７．０のｐＨ値であることを特徴とする、請求項１〜７のいずれか一項に記載の転写材料。
【請求項９】
前記染料吸収層が、炭酸カルシウム、カオリン、またはシリカから選択される顔料を含有することを特徴とする、請求項１〜８のいずれか一項に記載の転写材料。
【請求項１０】
前記バリア層が、水溶性ポリマーを含有することを特徴とする請求項１〜９のいずれか一項に記載の転写材料。
【請求項１１】
前記水溶性ポリマーが、ポリビニルアルコール、デンプン、変性デンプン、またはセルロース誘導体であることを特徴とする、請求項１０に記載の転写材料。
【請求項１２】
前記バリア層の坪量が、２ｇ／ｍ２から２０ｇ／ｍ２であることを特徴とする、請求項１〜１１のいずれか一項に記載の転写材料。
【請求項１３】
前記色素吸収層の坪量が、３ｇ／ｍ２〜３０ｇ／ｍ２であることを特徴とする、請求項１〜１２のいずれか一項に記載の転写材料。
【請求項１４】
画像を表面に転写する方法であって、請求項１〜１３のいずれか一項に記載の転写材料上にインクジェット印刷法により画像を印刷し、そして昇華により前記画像を表面に転写することを特徴とする、前記方法。
【請求項１５】
前記表面が、ポリエステルファブリック、ポリエステル不織布、ポリエステル層でコーティングされた表面、またはポリエステル表面から選択されることを特徴とする、請求項１４に記載の方法。
【発明の詳細な説明】
【技術分野】
【０００１】
本発明は、ベースとそのベースの表側に設けられる染料吸収層とを含み、インクジェット印刷画像の染料昇華転写法に用いられるシート状転写材料に関する。したがって、本発明は、特には、インクジェット印刷法によって昇華染料を用いて印刷するために提供される転写紙に関する。ここで、印刷後に、熱の影響下の昇華によって、染料を受容材料上に転写することができる。本発明は、また、転写材料を用いる転写方法にも関する。
【背景技術】
【０００２】
シート状の可撓性転写材料を最初に印刷し、その印刷画像を印刷対象物上に転写する転写印刷方法は、機械的理由のために効果的に印刷することはほとんど不可能であるような、テキスタイルまたは剛体等の材料への印刷に適している。このような転写印刷方法についての特定の実施態様は、例えば、Ｂ．Ｔｈｏｍｐｓｏｎ：Ｐｒｉｎｔｉｎｇ  Ｍａｔｅｒｉａｌｓ  −  Ｓｃｉｅｎｃｅ  ａｎｄ  Ｔｅｃｈｎｏｌｏｇｙ（１９９８）の第４６８頁に記載されている染料昇華法である。この方法では、印刷すべき画像は、印刷染料を用いて転写材料に塗布される。なお、その印刷染料は、印刷物が乾燥した後、熱の影響下で蒸発し、そして、画像に基づいて、その材料上において気体の状態において再び堆積し、最終的に印刷される。その昇華染料は、デジタル印刷、特にインクジェット印刷法による転写材料への塗布に有利であり、これにより、例えば、テキスタイル上に個別的に個人用として印刷を行うことが可能となる。昇華によって最終印刷担体に転写することが可能な、染料を使用するインクジェット印刷方法は、例えば、ＤＥ１０２４６２０９Ａ１に開示されている。
【０００３】
第１の印刷工程がインクジェット印刷技術によって行われる転写材料は、紙の転写材料であることが好ましい。ＥＰ１１０１６８２Ａ１には、印刷される側に低空気透過率を有するコート紙が記載されている。これは、昇華転写工程中に昇華性染料の一部が紙の多孔質内部に浸入するのを防止し、すなわち、最終的に印刷されるべき材料への転写のために昇華性染料の一部が失われないようにするのを防止することを意図している。しかしながら、印刷すべき側の多孔率が低いようなこのような紙は、インクジェットインク液を非常にゆっくりとしか吸収せず、そして、特に印刷速度が速い場合には、乾燥が遅くなり、インクが表面上に流れることとなり、すなわち、印刷の鮮明さが不満足となる。
【０００４】
ＥＰ２７４３０９１Ａ１には、転写材料が記載されており、そして、空気透過率の低い基材を親水性ポリマーまたは親水性ポリマーの塩でコーティングすることが提案されている。また、そのコーティングは、無機酸化物を充填剤として１０重量％までの量で含有してもよい。この種のコーティング溶液は、常にポリマーフィルムを形成し、このポリマーフィルムは、少量が塗布され、更に粗い基材が使用された場合に、ギャップを有することがある。したがって、インクジェット印刷法によって塗布される昇華性染料を有するインクを迅速に吸収し乾燥することについては、達成されていない。
【０００５】
そこで、米国特許出願公開第２００８／２２９９６２号明細書には、シリカと比較的少量のバインダーとを含有し、すなわち、空気透過率がかなり高い転写紙を用いるコーティングが提案されている。したがって、インク液の吸収は達成されるが、最終的に印刷すべき材料に転写する間に、昇華染料が紙の内部に浪費されることを防止することはできない。
【発明の概要】
【０００６】
本発明の目的は、水性印刷インキを使用する場合において直ぐに乾燥し高い印刷鮮明度を有する、昇華性染料のインクジェット印刷に用いる転写紙を提供することにあり、同時に、昇華性染料が最終的に印刷される材料に大部分が完全に転写され、昇華性染料が転写紙の裏側に流れ出ることがないか、または僅かしか流れ出ないことを確実にすることにある。
【０００７】
本発明の目的は、インクジェット印刷画像の染料昇華転写方法に用いられる転写材料であって、前記転写材料がベースとその転写材料の前側に設けられる染料吸収層とを含み、その染料吸収層が多孔質であり、そして前記転写材料が、バリア層（このバリア層は、転写材料の裏側に配置されるかまたはベースと多孔質染料吸収層との間に配置される）を含む、前記転写材料によって達成される。
【０００８】
バリア層は、多孔質の染料吸収層と支持紙との間に配置するか、または染料吸収層とは反対側の支持紙における表面上に配置することができる。
【０００９】
また、本発明は、表面に画像を転写する方法であって、画像がインクジェット印刷法によって本発明による転写材料上に印刷され、その画像が昇華によってその表面に転写される、前記方法にも関する。
【発明の詳細な説明】
【００１０】
本発明による転写紙は、印刷側に塗布される多孔質な染料吸収層を有する支持紙と、その染料吸収層とその紙支持体との間に、および／または、好ましくは、色素吸収層とは反対側のその紙における表面上に配置されるバリア層とを含む。
【００１１】
支持紙は、好ましくは、コーティングされていない紙であるか、または表面サイズされた紙である。パルプ繊維に加えて、支持紙は、サイジング剤（例えば、アルキルケテンダイマー、脂肪酸および／または脂肪酸塩、エポキシ化脂肪酸アミド、アルケニルまたはアルキルコハク酸無水物、デンプン、樹脂）、湿潤強度剤（例えば、ポリアミンポリアミドエピクロロヒドリン）、乾燥強度剤（例えば、アニオン性、カチオン性または両性ポリアミド）、視覚光沢剤、顔料、染料、消泡剤、および製紙業界で既知の他の化学添加剤を含むことができる。原紙（未加工の紙）は、表面サイジングしてもよい。この目的に適したサイズ剤は、例えば、ポリビニルアルコールまたは酸化デンプンである。原紙は、長網抄紙機またはヤンキー抄紙機（円筒型抄紙機）で製造することができる。原紙の坪量は、３０〜２００ｇ／ｍ２、特に４０〜１２０ｇ／ｍ２とすることができる。原紙は、圧縮または非圧縮の形状（平滑化された形状）で使用することができる。０．６〜１．０５ｇ／ｃｍ３、特に０．７０〜０．９ｇ／ｃｍ３の密度を有する原紙が、特に適している。平滑化は、カレンダー処理による通常の方法で行うことができる。
【００１２】
紙の製造において、この目的のために一般に使用される全てのパルプを使用することができる。製紙用のパルプは、好ましくは、ユーカリパルプであり、このユーカリパルプは、２００μｍより小さい繊維の量が１０〜３５重量％（精製後）であり、そして、０．５〜０．７５ｍｍの平均繊維長を有する。２００μｍよりも小さい限定された量の繊維を有するパルプを使用することによって、充填剤を使用する場合に発生する剛性の損失を減少することが明らかになってきている。
【００１３】
広葉樹パルプ（ＮＢＨＫ−北部漂白広葉樹クラフトパルプ）および針葉樹パルプも使用することができる。パルプ繊維に加えて、或る量の他の天然繊維または合成繊維を紙支持体の製造に使用することもできる。好ましくは、繊維の合計質量に対する他の繊維の量は４０重量％未満であり、特に好ましくは、他の繊維の量は２０重量％未満である。
【００１４】
例えば、カオリン、天然形態の炭酸カルシウム（例えば、石灰石）、大理石（ｍａｒｍｏｒ）またはドロマイト、沈降炭酸カルシウム、硫酸カルシウム、硫酸バリウム、二酸化チタン、タルク、シリカ、酸化アルミニウム、およびそれらの混合物を、未加工のベース紙において、そのシートを製造するための充填剤として使用することができる。炭酸カルシウムの粒度分布において粒子の少なくとも６０％が２μｍ未満であり、粒子の最大４０％が１μｍ未満であるものが、特に好ましい。本発明の特定の実施態様において、方解石の計算による粒度分布において粒子の約２５％が１μｍ未満の粒径を有し、粒子の約８５％が２μｍ未満の粒径を有するものが使用される。本発明の別の実施形態によれば、炭酸カルシウムの計算による粒度分布において粒子の少なくとも７０％、好ましくは少なくとも８０％が２μｍより小さく、粒子の最大でも７０％が１μｍ未満であるものを使用することができる。
【００１５】
紙支持体と色素吸収層および／またはバリア層との間に、１種または複数種の追加の層を配置することができる。前記の層は、親水性結合剤を含む層であることが好ましい。
【００１６】
ベース紙の印刷すべき側に配置される染料受容層は、本願発明では多孔質である。前記の層は、無機顔料およびバインダーを含むことが好ましい。アニオン性、中性、または弱いカチオン性のみの表面を有する無機顔料（例えば、シリカ、炭酸カルシウム、カオリン、タルク、ベントナイト、または酸化アルミニウム、または二酸化アルミニウム二水和物）が特に好ましい。しかし、微粒子状の高分子化合物を含有してもよく、高融点熱可塑性または熱硬化性ポリマーが好ましい。本発明の別の実施形態では、色素吸収層は、２種以上の顔料の混合物を含むこともできる。顔料は、好ましくは１００ｎｍ〜３０μｍ、特に好ましくは２００ｎｍ〜１０μｍの平均粒径を有する。
【００１７】
染料受容層は、好ましくはポリマーバインダー、好ましくは親水性ポリマーバインダーをさらに含有する。バインダーは、水溶性のバインダー、または水に分散されるバインダーであってもよい。好ましい結合剤は、スチレンコポリマー、ポリビニルアルコール、デンプン、変性デンプン、ポリ酢酸ビニル、アクリレート、またはポリウレタン分散体である。顔料とバインダーとの質量比は、１００：１〜１００：５０、好ましくは１００：４０〜１００：２である。
【００１８】
染料受容層は、好ましくは、紙支持体に水溶性コーティングスリップを塗布することによって塗布され、製紙業界で一般的に使用される任意の塗布方法を使用することが可能である。ブレード、ドクターブレード、フィルムプレスまたはカーテンコーターによる塗布が特に好ましい。
【００１９】
コーティングスリップは、湿潤剤、増粘剤、レオロジー助剤、染料および蛍光増白剤などの他の一般的な添加剤を含んでもよい。染料受容層を塗布する量は、好ましくは１ｇ／ｍ２〜５０ｇ／ｍ２、特に好ましくは３ｇ／ｍ２〜３０ｇ／ｍ２である。ベントセン（Ｂｅｎｄｔｓｅｎ）に従って測定される染料受容層の空気透過率は、１００ｍｌ／分より大きく、好ましくは２００ｍｌ／分〜７００ｍｌ／分である。染料受容層は、１０ｎｍ〜５μｍ、好ましくは１００ｎｍ〜１．５μｍ、特に好ましくは５００ｎｍ〜１μｍの平均細孔直径を含むことができる細孔を含むことができる。多孔質染料受容層の細孔直径は、水銀ポロシメトリーによって測定することができる。細孔直径を測定するための水銀ポロシメトリー法は、例えば、Ｍ．Ｊ．Ｍｏｕｒａａ，Ｐ．Ｊ．Ｆｅｒｒｅｉｒａｂ，Ｍ．Ｍ．Ｆｉｇｕｅｉｒｅｄｏｂ：Ｍｅｒｃｕｒｙ  ｉｎｔｒｕｓｉｏｎ  ｐｏｒｏｓｉｍｅｔｒｙ  ｉｎ  ｐｕｌｐ  ａｎｄ  ｐａｐｅｒ  ｔｅｃｈｎｏｌｏｇｙ，Ｐｏｗｄｅｒ  Ｔｅｃｈｎｏｌｏｇｙ，１６０（２），ｐ６１−６６（２００５）に記載されている。本発明の目的のために、Ｐｏｒｏｔｅｃ／Ｔｈｅｒｍｏ  Ｆｉｓｈｅｒ  Ｓｃｉｅｎｔｉｆｉｃ製のＰｏｒｏｓｉｍｅｔｅｒ  ＰＡＳＣＡＬ  ４４０を用いて、色素受容層の細孔径を測定するために水銀ポロシメトリーを行った。
【００２０】
本発明によれば、バリア層は、染料吸収層と紙支持体との間および／または紙支持体の裏側に配置される。バリア層は、空気および気体に対する低い透過率、ならびに水蒸気に対する低い透過率によって区別される。ベントセン（Ｂｅｎｄｔｓｅｎ）に従って測定したバリア層の空気透過率は、１００ｍｌ／分未満、好ましくは１０ｍｌ／分未満である。バリア層は、好ましくは、１種以上の高分子化合物を含有する。本発明の一実施態様では、バリア層は１種以上の熱可塑性ポリマーを含有し、高融点を有する熱可塑性ポリマー（例えば、ポリエステルまたはポリメチルペンテン）が特に好ましい。この実施態様では、バリア層は、溶融押出コーティング法によって塗布することができる。
【００２１】
本発明の特に好ましい実施態様では、バリア層は、水溶性または水中に分散される１種以上のポリマーの水溶液または水性分散体を塗布することによって形成される。好ましいポリマーは、スチレンコポリマー、ポリビニルアルコールまたはポリ酢酸ビニルである。本発明の別の好ましい実施形態では、バリア層は、再生可能な原料に基づくポリマー、例えば、デンプン、改質澱粉および／またはセルロース誘導体［例えば、カルボキシメチルセルロース（ＣＭＣ）］を含む。
【００２２】
バリア層を塗布する量は、好ましくは１ｇ／ｍ２〜４０ｇ／ｍ２、特に好ましくは２ｇ／ｍ２〜２０ｇ／ｍ２である。
【００２３】
本発明による転写材料は、特に、ポリエステルファブリック、ポリエステル不織布から選択された表面、ポリエステル層で被覆された表面、またはポリエステル表面に対して印刷画像を転写するのに適している。
【００２４】
以下の実施例は、本発明をさらに説明するために使用される。
【実施例】
【００２５】
１．支持紙の製造
ユーカリパルプを使用して支持紙を製造した。精製に関しては、約５％の水性懸濁液（濃いストック：Ｄｉｃｋｓｔｏｆｆ）としてのパルプを、リファイナーによって２６ＳＲの精製度に精製した。その薄いストック（Ｄｕｅｎｎｓｔｏｆｆ）中のパルプ繊維の濃度は、パルプ懸濁液の質量に基づいて１重量％であった。他の添加剤、例えば、０．２３重量％の量の中性サイジング剤（すなわち、アルキルケテンダイマー（ＡＫＤ））、０．６０の重量％の量の湿潤剤（すなわち、ポリアミンポリアミドエピクロロヒドリン樹脂（Ｋｙｍｅｎｅ（登録商標）））、１．０重量％の量のデンプン（Ｃ−Ｂｏｎｄ  ＨＲ  ３５８４５）、および１５重量％の量の天然の精製されたＣａＣＯ３を薄いストックに添加した。明記した量は、パルプの質量に基づいている。
【００２６】
薄いストックのｐＨ値を約７．５に設定し、その薄いストックをヘッドボックスによって抄紙機のワイヤ上に運び、続いて、巻き取り紙（ウェブ）を脱水しながら、抄紙機のワイヤ部分でシートの形成が行われた。プレス部では、巻き取り紙の重量に対して６０重量％の含水量まで巻き取り紙をさらに脱水した。抄紙機の乾燥部における加熱された乾燥シリンダーによって、乾燥がさらに行われた。９０ｇ／ｍ２の坪量、１０重量％の充填剤含量、約５．５％の含水率を有する原紙を成形した。
【００２７】
サイズプレスの両側において、３重量％のＣ−Ｆｉｌｍ０５７３１デンプン（Ｃａｒｇｉｌｌ製）を含むデンプン溶液、および水を用いて、原紙が表面サイジングされている。両側に塗布されるデンプンは、両方を併せて、約１．５ｇ／ｍ２である。デンプンが塗布された後、支持紙が乾燥され、再び平滑化される。このようにして得られたベース紙は、ＤＩＮ５３１２０−１によるＢｅｎｄｔｓｅｎ法に従って測定され、７００ｍｌ／分の空気透過率を有する。
【００２８】
２．染料受容層用コーティングスリップの製造
沈降シリカ（ＧｒａｃｅのＣＰ５１０）１３ｇ、および完全鹸化型ポリビニルアルコール（Ｍｏｗｉｏｌ（登録商標）２８−９９：クラレ製）の１０重量％水溶液１３４ｇを、沈降炭酸カルシウム（Ｐｒｅｃａｒｂ（登録商標）７２４：Ｓｃｈａｅｆｅｒ  Ｋａｌｋ製）の希釈分散体（固形含有量が４５重量％である）２０８ｇにゆっくりと添加し、そして、この混合物をディゾルバー式撹拌機で混合する。次いで、１．５ｇの湿潤剤（Ｓｕｒｆｙｎｏｌ（登録商標）４４０：Ａｉｒ  Ｐｒｏｄｕｃｔｓ製）を混合する。得られたコーティングスリップは、固形含有量が３４重量％であり、そしてｐＨが７〜８である。このコーティングスリップから製造された層の平均細孔直径は、水銀ポロシメトリーによって測定され、７５０±５０ｎｍである。
【００２９】
３．バリア層用コーティングスリップの製造
完全鹸化型ポリビニルアルコール（Ｍｏｗｉｏｌ（登録商標）２８−９９）の１０％水溶液１０００ｇに、湿潤剤（Ｓｕｒｆｙｎｏｌ（登録商標）４４０：Ａｉｒ  Ｐｒｏｄｕｃｔｓ製）４ｇを添加する。
【００３０】
４．比較材料Ｖ１
比較材料としては、剥離・ブロッキング層（Ｔｒａｎｓｊｅｔ  Ｃｌａｓｓｉｃ  ８３１−１００ｇ／ｍ２）を有する市販の転写材料を使用する。この比較材料は、印刷面側に多孔質のコーティングを有していない。
【００３１】
５．バリア層を有しない転写紙の製造（比較例Ｖ２）
例２で得られたコーティングスリップを、例１で製造した支持紙にドクターブレードで塗布し、乾燥させる。乾燥塗布量は１５ｇ／ｍ２である。
【００３２】
６．染料吸収層と支持紙との間にバリア層を有する転写紙の製造（本発明Ｅ１）
例３で得られたバリア層用コーティングスリップを、ドクターブレードを用いて、例１の支持紙に塗布し、乾燥させる。乾燥塗布量は５ｇ／ｍ２であった。続いて、例２のコーティングスリップを、ドクターブレードを用いて、得られたバリア層に塗布し、乾燥する。この層の乾燥塗布量は２０ｇ／ｍ２である。
【００３３】
７．支持紙の表側に色素吸収層を有し、支持紙の裏側にバリア層Ｂ２を有する転写紙の製造（発明Ｅ２）
例２で得られたコーティングスリップを、ドクターブレードを用いて、例１で製造した支持紙に塗布し、乾燥させる。乾燥塗布量は１５ｇ／ｍ２である。例３で得られたバリア層用コーティングスリップを、ドクターブレードを用いて、得ようとするバリア層に対向する支持紙の側に塗布し、乾燥する。乾燥塗布量は５ｇ／ｍ２であった。
【００３４】
試験方法
インクジェットプリンター（ＥＰＳＯＮ  ＷＰ４０１５）を昇華型カラーインク（ＳｕｂｌｉＪｅｔ  ＩＱ：Ｓａｗｇｒａｓｓ製）と一緒に使用して、得られた転写材料上にカラー画像を印刷した。
【００３５】
インクジェット印刷後の乾燥を、２種類の試験方法を用いて評価した：
ａ）擦れ早さ試験（Ｓｃｈｍｉｅｒｔｅｓｔ）：所定の時間（新鮮、３０秒、１分、３分、５分）後に、シアン、マゼンタ、イエローおよびブラックの色の４種類の固体染料印刷ボックス上で指を動かし、色の汚れを評価した。
ｂ）インプリント試験（Ａｂｋｌａｔｓｃｈｔｅｓｔ）：印刷した固体染料表面ＣＭＹＫ（シアン、マゼンタ、イエローおよびブラック）を、その印刷直後に転写材料の第２シートの裏側に直接接触させ、５ｋｇシリンダー（Ｃｏｂｂシリンダー）によってプレスする。続いて、第２シートの裏側にどれだけの染料が通過したかを視覚的に評価する。
【００３６】
昇華による印刷画像のテキスタイルファブリックへの転写：
転写プレス（Ｒｏｔｅｘ  Ａｕｔｏｓｗｉｎｇ  Ｘ：Ｓｅｆａ製）において、印刷された転写材料の画像面をポリエステルファブリック（Ｂｅｒｇｅｒ−Ｂａｃｋｌｉｇｈｔ  ｓａｔｉｎ  ＦＲ＋ｗ）と接触させる。染料ブリードスルーを評価するために、８０ｇ／ｍ２の坪量を有するオフィス用複写紙を転写材料の裏側に更に配置する。２００℃の温度で、プレスのレベルインジケータスケールに従ったレベル３０での接触圧力で３０秒間作用させる。その後、ファブリックおよび複写紙を転写材から分離する。
【００３７】
印刷の鮮明度は、画像転写前の転写材料と昇華転写後のファブリックの両方において、視覚的および顕微鏡によって評価される。
【００３８】
固体染料ボックスＣＭＹＫの染料濃度は、分光光度計（ＳｐｅｃｔｒｏＥｙｅ：Ｘ−ｒｉｔｅ製）を用いて測定する。
【００３９】
染料ブリードスルーは、昇華転写プロセスの間に、裏側に置かれた複写紙に転写された染料に基づいて視覚的に評価される。
【００４０】
【表１】
2018522758.tif 000002
【００４１】
表の試験結果は、本発明による転写材料が、インクジェット印刷後に非常に良好な乾燥特性を有し、ファブリックに転写された画像においても線の高い鮮明度を示し、昇華転写工程中において昇華染料をファブリックに多く転写し、そして、極わずかな染料しか裏側を通過しないことを示している。
【００４２】
多孔率計（ＰＡＳＣＡＬ  ４４０：Ｐｏｒｏｔｅｃ／Ｔｈｅｒｍｏ  Ｆｉｓｈｅｒ  Ｓｃｉｅｎｔｉｆｉｃ製）を用いて細孔サイズを測定した。水銀を圧力媒体として使用した。サンプル材料の初期重量は１．０ｇであり、最大圧力は４００ＭＰａであり、そして、温度は２２．７℃であった。
【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
インクジェット印刷画像の染料昇華転写方法に用いられる転写材料であって、前記転写材料が、支持体とその転写材料の表側に設けられる染料吸収層とを含み、
前記染料吸収層が多孔質であり、前記多孔質の染料吸収層が、１０ｎｍ〜５μｍの平均細孔直径を有し、そして１００ｍｌ／分を超えるベントセン（Ｂｅｎｄｔｓｅｎ）による空気透過率を有し、前記転写材料が、その転写材料の後側に、または前記支持体と前記多孔質の染料吸収層との間に配置されるバリア層を含み、そのバリア層が、１００ｍｌ／分未満のベントセン（Ｂｅｎｄｔｓｅｎ）による空気透過率を有することを特徴とする、前記転写材料。
【請求項２】
前記支持体が、紙の支持体であることを特徴とする、請求項１に記載の転写材料。
【請求項３】
前記バリア層が、前記紙の支持体において前記染料吸収層とは反対側に配置されることを特徴とする、請求項１又は２に記載の転写材料。
【請求項４】
前記バリア層が、５０または２０ｍｌ／分未満であるベントセン（Ｂｅｎｄｔｓｅｎ）による空気透過率を有することを特徴とする、請求項１〜３のいずれか一項に記載の転写材料。
【請求項５】
前記染料吸収層の表面が、アニオン性に帯電しているか、または中性であることを特徴とする、請求項１〜４のいずれか一項に記載の転写材料。
【請求項６】
前記染料吸収層の表面が、少なくとも７．０のｐＨであることを特徴とする、請求項１〜５のいずれか一項に記載の転写材料。
【請求項７】
前記染料吸収層が、炭酸カルシウム、カオリン、またはシリカから選択される顔料を含有することを特徴とする、請求項１〜６のいずれか一項に記載の転写材料。
【請求項８】
前記バリア層が、水溶性ポリマーを含有することを特徴とする請求項１〜７のいずれか一項に記載の転写材料。
【請求項９】
前記水溶性ポリマーが、ポリビニルアルコール、デンプン、変性デンプン、またはセルロース誘導体であることを特徴とする、請求項８に記載の転写材料。
【請求項１０】
前記バリア層の坪量が、２ｇ／ｍ２から２０ｇ／ｍ２であることを特徴とする、請求項１〜９のいずれか一項に記載の転写材料。
【請求項１１】
前記色素吸収層の坪量が、３ｇ／ｍ２〜３０ｇ／ｍ２であることを特徴とする、請求項１〜１０のいずれか一項に記載の転写材料。
【請求項１２】
画像を表面に転写する方法であって、請求項１〜１１のいずれか一項に記載の転写材料上にインクジェット印刷法により画像を印刷し、そして昇華により前記画像を表面に転写することを特徴とする、前記方法。
【請求項１３】
前記表面が、ポリエステルファブリック、ポリエステル不織布、ポリエステル層でコーティングされた表面、またはポリエステル表面から選択されることを特徴とする、請求項１２に記載の方法。
【手続補正２】
【補正対象書類名】明細書
【補正対象項目名】０００２
【補正方法】変更
【補正の内容】
【０００２】
シート状の可撓性転写材料を最初に印刷し、その印刷画像を印刷対象物上に転写する転写印刷方法は、機械的理由のために効果的に印刷することはほとんど不可能であるような、テキスタイルまたは剛体等の材料への印刷に適している。このような転写印刷方法についての特定の実施態様は、例えば、Ｂ．Ｔｈｏｍｐｓｏｎ：Ｐｒｉｎｔｉｎｇ  Ｍａｔｅｒｉａｌｓ  −  Ｓｃｉｅｎｃｅ  ａｎｄ  Ｔｅｃｈｎｏｌｏｇｙ（１９９８）の第４６８頁に記載されている染料昇華法である。この方法では、印刷すべき画像は、印刷染料を用いて転写材料に塗布される。なお、その印刷染料は、印刷物が乾燥した後、熱の影響下で蒸発し、そして、画像に基づいて、その材料上において気体の状態から再び堆積し、最終的に印刷される。その昇華染料は、デジタル印刷、特にインクジェット印刷法による転写材料への塗布に有利であり、これにより、例えば、テキスタイル上に個別的に個人用として印刷を行うことが可能となる。昇華によって最終印刷担体に転写することが可能な、染料を使用するインクジェット印刷方法は、例えば、ＤＥ１０２４６２０９Ａ１に開示されている。
【国際調査報告】
2018522758.tif 000003
2018522758.tif 000004
2018522758.tif 000005
2018522758.tif 000006
2018522758.tif 000007
2018522758.tif 000008